【手続補正書】
【提出日】平成26年6月30日(2014.6.30)
【手続補正１】
【補正対象書類名】明細書
【補正対象項目名】０１１０
【補正方法】変更
【補正の内容】
【０１１０】
以上に、本発明の特定の好ましい実施形態について説明し具体例を挙げてきたが、本発明がこのような実施形態に限定されることを意図するものではない。むしろ、以上の説明中に本発明の多数の特徴および利点を本発明の構造および機能の詳細とともに記載してきたが、本開示は単に説明的なものであり、添付の特許請求の範囲が表現される用語の広い一般的な意味によって示される最大限の程度までの本発明の原理の範囲内で、詳細、特に物体の形状、大きさ、および部品の配置に関して変更を行えることを理解されたい。
以下、本発明の態様を説明する。
１．ブレンド組成物であって、前記ブレンド組成物の全重量を基準として、約１０〜約９０重量％のエチレンコポリマー１と、約１０〜約９０重量％のエチレンコポリマー２とを含み；
前記エチレンコポリマー１が、エチレンと、場合により、最大約４０重量％の式ＣＨ2＝Ｃ（Ｒ1）ＣＯ2Ｒ2で表される第１のオレフィンの共重合単位と、約２〜約３０重量％の式ＣＨ2＝Ｃ（Ｒ3）ＣＯＯＨで表される第２のオレフィンの共重合単位とから実質的になり、前記第１のオレフィンおよび前記第２のオレフィンの共重合単位の重量パーセント値は、前記エチレンコポリマー１の全重量を基準としており；カルボン酸基の少なくとも一部は中和されてカルボン酸塩を形成しており；Ｒ1は水素またはアルキル基を表し、Ｒ2はアルキル基を表し、Ｒ3は水素またはアルキル基を表し；
前記エチレンコポリマー２は、エチレンの共重合単位と、場合により最大約４０重量％の前記第１のオレフィンの共重合単位と、約３〜約１５重量％の式ＣＨ2＝Ｃ（Ｒ4）−Ｄで表される第３のオレフィンの共重合単位とから実質的になり、前記第１のオレフィンおよび前記第３のオレフィンの共重合単位の重量パーセント値は、前記エチレンコポリマー２の全重量を基準としており；Ｒ4は水素またはアルキル基を表し；−Ｄは、−ＣＯ2Ｒ5、−ＣＯ2Ｒ6−Ｒ5、−Ｒ6−Ｒ5、−Ｏ−Ｒ5、および−Ｒ5からなる群から選択される部分を表し；Ｒ5はエポキシ基含有部分を表し、Ｒ6はアルキレン基を表し；
但し、前記第１、第２、および第３のオレフィンはいずれも、ジカルボン酸ならびに前記ジカルボン酸のジエステル、モノエステル、および無水物ではない、ブレンド組成物。
２．Ｒ1が水素またはメチル基を表し、Ｒ2がブチル基を表し、Ｒ3が水素またはメチル基を表し、Ｒ4が水素またはメチル基を表し、−Ｄが−Ｒ5を表す；あるいは、前記第１のオレフィンがアクリル酸ｎ−ブチルであり、前記第２のオレフィンがアクリル酸である；あるいは前記第３のオレフィンがメタクリル酸グリシジルである、上記１に記載のブレンド組成物。
３．エチレンコポリマー１の少なくとも一部のカルボキシレート基が、エチレンコポリマー２の少なくとも一部のエポキシ基と反応して、エチレンコポリマー１とエチレンコポリマー２のとの間に架橋が形成される、上記１または上記２に記載のブレンド組成物の架橋生成物。
４．ａ）エチレンコポリマー１およびエチレンコポリマー２を提供するステップと；
ｂ）１２０℃未満の温度でエチレンコポリマー１およびエチレンコポリマー２を混合して溶融物にするステップとを含む、上記１に記載のブレンド組成物の製造方法。
５．ａ）１２０℃未満の温度で前記エチレンコポリマー１および前記エチレンコポリマー２を混合して溶融物にするステップと；
ｂ）前記溶融物から、場合により押出プロセスによって、シートを形成するステップとを含む、上記１に記載のブレンド組成物から実質的になるシートの製造方法。
６．前記シートが１つ以上の粗面を有する；または前記方法が押出プロセスであり、押し出されたシートが約１〜約１２０ミル（約０．０２５〜約３ｍｍ）の厚さを有する；または前記押出プロセスが多層押出プロセスであり、押し出されたシートが、前記ブレンド組成物を含む少なくとも１つの層を含む；または前記押出プロセスが多層押出プロセスであり、押し出されたシートが、前記ブレンド組成物を含む少なくとも１つの層を含み、前記ブレンド組成物を含む前記層が、約１０〜約３０ミル（約０．２５〜約０．７６ｍｍ）の厚さを有する内層である、または前記ブレンド組成物を含む前記層が約１〜約５ミル（約０．０２５〜約０．１２ｍｍ）の厚さを有する表面層である、上記５に記載の方法の製品であるシート。
７．太陽電池アセンブリと少なくとも１つの封止材層とを含む太陽電池モジュールであって、前記少なくとも１つの封止材層が、上記１または上記２に記載のブレンド組成物、または上記３に記載の架橋生成物から実質的になる、太陽電池モジュール。
８．前記少なくとも１つの封止材層が前記太陽電池アセンブリに直接積層される；または前記太陽電池アセンブリが太陽に面する前面と太陽に面しない裏面とを有する、上記７に記載の太陽電池モジュール。
９．前記太陽電池アセンブリの前記太陽に面する前面に積層される前面封止材層と、前記太陽電池アセンブリの前記太陽に面しない裏面に積層される裏面封止材層とを含み、前記前面封止材層および裏面封止材層の一方が前記少なくとも１つの封止材層であり、前記前面封止材層および裏面封止材層の他方が、架橋済みまたは未架橋のものであって、α−オレフィンとα，β−エチレン系不飽和カルボン酸とのコポリマー類、α−オレフィンとα，β−エチレン系不飽和カルボン酸とを含むコポリマー類のアイオノマー類、エチレンとエポキシ基を含む部分とを含むコポリマー類、エチレン／酢酸ビニルコポリマー類、ポリ（ビニルアセタール）類、ポリウレタン類、ポリビニルクロライド類、ポリエチレン類、ポリオレフィンブロックコポリマーエラストマー類、α−オレフィンとα，β−エチレン系不飽和カルボン酸とのコポリマー類、シリコーンエラストマー類、エポキシ樹脂類、およびそれらの組み合わせから選択される１種類以上のポリマー材料から実質的に選択される；
または前記前面封止材層および裏面封止材層が、前記ブレンド組成物または前記ブレンド組成物の架橋生成物から実質的になり、前記前面封止材層の前記ブレンド組成物と前記裏面封止材層のブレンド組成物とが、同じまたは異なるものである、上記８に記載の太陽電池モジュール。
１０．入射層をさらに含み、前記入射層が、前記モジュールの最外表面層であって、前記太陽電池アセンブリの前記太陽に面する前面上に配置され、前記入射層が、（ｉ）ガラスシートと、（ｉｉ）ポリカーボネート類、アクリル類、ポリアクリレート類、環状ポリオレフィン類、ポリスチレン類、ポリアミド類、ポリエステル類、フルオロポリマー類、およびそれら２種類以上の組み合わせからなる群から選択されるポリマーを含むポリマーシートと、（ｉｉｉ）ポリエステル類、ポリカーボネート、ポリオレフィン類、ノルボルネンポリマー類、ポリスチレン、スチレン−アクリレートコポリマー類、アクリロニトリル−スチレンコポリマー類、ポリスルホン類、ナイロン類、ポリウレタン類、アクリル類、酢酸セルロース類、セロファン、ポリ（塩化ビニル）類、フルオロポリマー類、およびそれら２種類以上の組み合わせからなる群から選択されるポリマーを含むポリマーフィルムとからなる群から選択される材料でできている、上記８または９に記載の太陽電池モジュール。
１１．バッキング層をさらに含み、前記バッキング層が、前記モジュールの最外表面層であって、前記太陽電池アセンブリの前記太陽に面しない裏面上に配置され、前記バッキング層が、（ｉ）ガラスシート、（ｉｉ）ポリマーシート、（ｉｉｉ）ポリマーフィルム、（ｉｖ）金属シート、および（ｖ）セラミック板からなる群から選択される材料でできており、前記ポリマーシートが、ポリカーボネート類、アクリル類、ポリアクリレート類、環状ポリオレフィン類、ポリスチレン類、ポリアミド類、ポリエステル類、フルオロポリマー類、およびそれら２種類以上の組み合わせからなる群から選択されるポリマーを含み；前記ポリマーフィルムが、ポリエステル類、ポリカーボネート類、ポリオレフィン類、ノルボルネンポリマー類、ポリスチレン類、スチレン−アクリレートコポリマー類、アクリロニトリル−スチレンコポリマー類、ポリスルホン類、ナイロン類、ポリウレタン類、アクリル類、酢酸セルロース類、セロファン類、ポリ（塩化ビニル）類、フルオロポリマー類、およびそれら２種類以上の組み合わせからなる群から選択されるポリマーを含む、上記８〜１０のいずれか一項に記載の太陽電池モジュール。
１２．前記太陽電池が、結晶シリコン（ｃ−Ｓｉ）および多結晶シリコーン（ｍｃ−Ｓｉ）系太陽電池からなる群から選択されるウエハ型太陽電池であり、前記モジュールが、位置の順に、（ｉ）入射層、（ｉｉ）前記前面封止材層、（ｉｉｉ）前記太陽電池アセンブリ、（ｉｖ）前記裏面封止材層、および（ｖ）バッキング層から実質的になる、上記８〜１１のいずれか一項に記載の太陽電池モジュール。
１３．前記太陽電池が、非晶質シリコン（ａ−Ｓｉ）、微結晶シリコン（μｃ−Ｓｉ）、テルル化カドミウム（ＣｄＴｅ）、セレン化銅インジウム（ＣＩＳ）、二セレン化銅インジウム／ガリウム（ＣＩＧＳ）、光吸収性染料、および有機半導体系の太陽電池からなる群から選択される薄膜太陽電池であり、前記太陽電池モジュールが、位置の順に、（ｉ）入射層と、（ｉｉ）前記ブレンド組成物、または前記ブレンド組成物の架橋生成物を含む前記少なくとも１つの封止材層である前面封止材層と、（ｉｉｉ）前記太陽電池アセンブリとから実質的になり、前記太陽電池アセンブリが、前記薄膜太陽電池が上に堆積される基体をさらに含み、前記基体が、前記モジュールの最外表面となるように配置され、前記太陽電池アセンブリの前記太陽に面しない裏面上に配置される、上記８〜１１のいずれか一項に記載の太陽電池モジュール。
１４．前記太陽電池が、非晶質シリコン（ａ−Ｓｉ）、微結晶シリコン（μｃ−Ｓｉ）、テルル化カドミウム（ＣｄＴｅ）、セレン化銅インジウム（ＣＩＳ）、二セレン化銅インジウム／ガリウム（ＣＩＧＳ）、光吸収性染料、および有機半導体系の太陽電池からなる群から選択される薄膜太陽電池であり、前記太陽電池モジュールが、位置の順に、（ｉ）前記太陽電池アセンブリと、（ｉｉ）前記ブレンド組成物を含む前記少なくとも１つの封止材層である裏面封止材層と、（ｉｉｉ）バッキング層とから実質的になり、前記太陽電池アセンブリが、前記薄膜太陽電池が上に堆積されるスーパーストレートをさらに含み、前記太陽電池アセンブリの前記太陽に面する前面上の前記モジュールの最外表面となるように、前記スーパーストレートが配置される、上記８〜１１のいずれか一項に記載の太陽電池モジュール。
１５．太陽電池モジュールの製造方法であって、（ｉ）太陽電池アセンブリおよび少なくとも１つの封止材層を提供するステップであって、前記少なくとも１つの封止材層が上記１に記載のブレンド組成物から実質的になり、前記ブレンド組成物は未架橋であり、前記少なくとも１つの封止材層が、約１２０℃以下の温度で溶融物からの押出成形によって形成されるステップと；（ｉｉ）約１３５℃以上の積層温度で前記アセンブリを積層して、太陽電池モジュールを得るステップであって、前記ブレンド組成物が少なくとも部分的に架橋するステップとを含み；場合により、前記積層中に前記アセンブリに対して真空または圧力がさらに使用される、太陽電池モジュールの製造方法。
【手続補正２】
【補正対象書類名】特許請求の範囲
【補正対象項目名】全文
【補正方法】変更
【補正の内容】
【特許請求の範囲】
【請求項１】
ブレンド組成物であって、前記ブレンド組成物の全重量を基準として、約１０〜約９０重量％のエチレンコポリマー１と、約１０〜約９０重量％のエチレンコポリマー２とを含み；
前記エチレンコポリマー１が、エチレンと、場合により、最大約４０重量％の式ＣＨ2＝Ｃ（Ｒ1）ＣＯ2Ｒ2で表される第１のオレフィンの共重合単位と、約２〜約３０重量％の式ＣＨ2＝Ｃ（Ｒ3）ＣＯＯＨで表される第２のオレフィンの共重合単位とから実質的になり、前記第１のオレフィンおよび前記第２のオレフィンの共重合単位の重量パーセント値は、前記エチレンコポリマー１の全重量を基準としており；カルボン酸基の少なくとも一部は中和されてカルボン酸塩を形成しており；Ｒ1は水素またはアルキル基を表し、Ｒ2はアルキル基を表し、Ｒ3は水素またはアルキル基を表し；
前記エチレンコポリマー２は、エチレンの共重合単位と、場合により最大約４０重量％の前記第１のオレフィンの共重合単位と、約３〜約１５重量％の式ＣＨ2＝Ｃ（Ｒ4）−Ｄで表される第３のオレフィンの共重合単位とから実質的になり、前記第１のオレフィンおよび前記第３のオレフィンの共重合単位の重量パーセント値は、前記エチレンコポリマー２の全重量を基準としており；Ｒ4は水素またはアルキル基を表し；−Ｄは、−ＣＯ2Ｒ5、−ＣＯ2Ｒ6−Ｒ5、−Ｒ6−Ｒ5、−Ｏ−Ｒ5、および−Ｒ5からなる群から選択される部分を表し；Ｒ5はエポキシ基含有部分を表し、Ｒ6はアルキレン基を表し；
但し、前記第１、第２、および第３のオレフィンはいずれも、ジカルボン酸ならびに前記ジカルボン酸のジエステル、モノエステル、および無水物ではない、ブレンド組成物。